"下記aとbを含む耐水性かつ通気性のフィルム:aコポリエーテル-ブロック-アミドおよび/またはコポリエーテル-ブロック-エステル、必要に応じてさらに官能化されたポリオレフィン、b澱粉。澱粉の百分率が組成物の10~90重量、好ましくは10~80重量、より好ましくは40~80重量、より好ましくは30~70重量である請求項1に記載の耐水性かつ通気性のフィルム。コポリエーテル-ブロック-アミドが1~80重量のポリエーテルブロックと、20~99重量のポリアミドブロック、好ましくは4~80重量のポリエーテルブロックと、20~96重量のポリアミドブロック、より好ましくは30~60重量のポリエーテルブロックと、40~70重量のポリアミドブロックとから成る請求項1または2に記載の耐水性かつ通気性のフィルム。ポリアミドブロックを6、11、12、6.6、6.10または6.12ブロックから成る群の中から選択する請求項3に記載の耐水性かつ通気性のフィルム。ポリエーテルブロックがポリエチレングリコールPEGから得る請求項3または4に記載の耐水性かつ通気性のフィルム。官能化されたポリオレフィンが不飽和カルボン酸、無水不飽和カルボン酸、ビニルモノマー、アクリルのモノマーおよびこれらの混合物から成る群の中から選択されるモノマーがグラフトされたものである請求項1~5のいずれか一項に記載の耐水性かつ通気性のフィルム。官能化されたポリオレフィンがエチレン/アクリル酸エステルコポリマー、エチレン/アクリル酸エステル/無水マレイン酸コポリマーおよびエチレン/アクリル酸エステル/メタクリル酸グリシジルコポリマーから成る群の中から選択される請求項6に記載の耐水性かつ通気性のフィルム。フィルムが25~500μm、好ましくは50~400μmの厚を有する請求項1~7のいずれか一項に記載の耐水性かつ通気性のフィルム。下記a~dの段階を有する請求項1~8のいずれか一項に記載のフィルムの製造方法:aコポリエーテル-ブロック-アミド、コポリエーテル-ブロック-エステルおよび官能化されたポリオレフィンの中から選択されるポリマーを入手し、b澱粉を入手し、c段階aの一つまたは複数のポリマーの融点および澱粉の融点より高い温度で段階aの一つまたは複数のポリマーと澱粉とを加熱し、混合し、d混合物を延伸してフィルムにする。ブロー押出成形で実行する請求項9に記載の方法。混合物の延伸段階をキャスト押出し法で実行する請求項9に記載の方法。段階cの加熱200°C以下、好ましくは190°C以下、より好ましくは180°C以下の温度で実行する請求項9~11のいずれか一項に記載の方法。請求項1~8のいずれか一項に記載の耐水性かつ通気性フィルムの、建築物の壁の絶縁または屋根-ルーフィング材料フィルムの取付けでの使用。請求項1~8のいずれか一項に記載の耐水性かつ通気性フィルムの、医療器具および織物、例えばシート、外科のガウン、フアブリック、カーペット、マットレス、ドパスまたはクロス、特に、保護用クロス、農業、例えば農業フィルム、包装または梱包、軍用装置、特に海用カバー、運搬、航空および自動車、エキステリア装置、スポーツ、レジャー、計算機、エレクトロニクス、家具、装飾、幼児または子供用器具での使用。本発明は上記目的を達成することにある。本発明は下記aとbを含む耐水性かつ通気性のフィルムを提供する:aコポリエーテル-ブロック-アミドおよび/またはコポリエーテル-ブロック-エステル、必要に応じてさらに官能化されたポリオレフィン、b澱粉。本発明の一実施例では澱粉の百分率は組成物の重量の10~90重量、好ましくは10~80重量まで、さらに好ましくは30~80重量、より好ましくは組成物の重量40~70重量である。本発明の一実施例では、コポリエーテル-ブロック-アミドは1~80重量のポリエーテルブロックと、20~99重量のポリアミドブロック、好ましくは4~80重量のポリエーテルブロックと、20~96重量のポリアミドブロック、より好ましくは30~60重量のポリエーテルブロックと、40~70重量のポリアミドブロックとから成る。本発明の一実施例では、ポリアミドブロックは6、11、12、6.6、6.10または6.12のブロックから成る群の中から選択される。本発明の一実施例では、ポリエーテルブロックはポリエチレングリコールPEGから得られる。本発明の一実施例では、コポリエーテル-ブロック-アミドは少なくとも一種のPAl2ブロックと少なくとも一種のPEGブロックとから成る。本発明の一実施例では、官能化されたポリオレフィンには不飽和カルボン酸、不飽和カルボン酸無水物、ビニルモノマー、アクリルモノマーおよびこれらの混合物から成る群の中から選択されるモノマーがグラフトされる。本発明の一実施例では、官能化されたポリオレフィンはエチレンとメチルアクリレートとのコポリマーである。本発明の一実施例では、官能化されたポリオレフィンはエチレン/アクリル酸エステルコポリマー、エチレン/アクリル酸エステル/無水マレイン酸コポリマーおよびエチレン/アクリル酸エステル/メタクリル酸グリシジルコポリマーから成る群の中から選択される。本発明の一実施例では、フィルムは25~500μm、好ましくは50~400μmの厚さを有する。このフィルムは建築物の屋根ふき材の下の絶縁材料として使うことができ、また、建築の壁の絶縁に使用できる。この種のフィルムは優れた耐久性と水蒸気通気性とを示す。本発明フィルムは長時間にわたって住居内に侵入する可能性のある外部要素に対するバリヤー性を保持する。水蒸気に対するフィルムの通気性が改善されると住居の通気性が良くなる。本発明の他の対象は、医療器具および織物、例えばシート、外科のガウン、フアブリック、カーペット、マットレス、ドパスまたはクロス、特に、保護用クロス、農業、例えば農業フィルム、包装または梱包、軍用装置、特に海用カバー、運搬、航空および自動車、エキステリア装置、スポーツ、レジャー、計算機、エレクトロニクス、家具、装飾、幼児または子供用器具、絶縁と通気の量ね鵜の性質を必要とするその他の任意分野での上記フィルムの使用にある。本発明の他の対象は、下記a~dの段階を有する本発明フィルムの製造方法にある:aコポリエーテル-ブロック-アミド、コポリエーテル-ブロック-エステルおよび官能化されたポリオレフィンの中から選択されるポリマーを入手し、b澱粉を入手し、c段階aの一つまたは複数のポリマーの融点および澱粉の融点より高い温度で段階aの一つまたは複数のポリマーと澱粉とを加熱し、混合し、d混合物を延伸してフィルムにする。本発明の一実施例では、上記混合物を延伸する段階はブロー押出で実行される。本発明の一実施例では、混合物を延伸する段階はキュスト注型押出成形で実行される。本発明の一実施例では段階cの加熱は200°C以下、好ましくは190°C以下、より好ましくは180°C以下の温度で実行される。以下、本発明をより詳細に説明するが、本発明が下記のものに限定されるものではない。本発明フィルムで使用されるポリマーはコポリエーテル-ブロック-アミドおよびコポリエーテル-ブロック-エステルまたはこれらの混合物から選択される。本発明フィルムでは,任意成分として一種または複数の官能化されたポリオレフィンから成るポリマーが使われる。コポリエーテル-ブロック-アミドPEBAと略称はポリエーテルブロックとポリアミドブロックとから成るコポリマーともよばれ、反応性末端を有するポリエーテルブロックと反応性末端を有するポリアミドブロックとの重縮合、特に下記の重縮合で得ることができる:1ジアミン鎖端を有するポリアミドブロックとジカルボキシル鎖端を有するポリオキシアルキレンブロック、2ジアミン鎖端を有するポリオキシアルキレンブロックと、ポリエーテルジオールとして知られる脂肪族α、ω-ジヒドロキシル化合されたポリオキシアルキレンブロックのシアノエチル化および水素化によって得られるジカルボキシル鎖端を有するポリアミドブロック、3ジカルボキシル鎖端を有するポリアミドブロックとポリエーテルジオール、この特定の場合に得られるものがポリエーテルエステルアミド。ジカルボキシル鎖端を有するポリアミドブロックは例えば連鎖制限剤のジカルボン酸の存在下でポリアミドの先駆体を縮合して得られる。ジアミン鎖端を有するポリアミドブロックは例えば連鎖制限剤のジアミンの存在下でポリアミドの先駆体を縮合して得られる。ポリアミドブロックの数平均分子量Mnは400~20000g/モル、好ましくは500~10000g/モルである。上記のポリアミドブロックとポリエーテルブロックとを有するポリマーはランダムに分配された単位トを含むことができる。ポリアミドブロックは3つのタイプから作るのが有利である。その第1のタイプでは、ポリアミドブロックは4~20の炭素原子、好ましくは6~18の炭素原子を有するジカルボン酸と、脂肪または芳香のジアミン、特に2~20の炭素原子、好ましくは6~14の炭素原子を有するジアミンとの縮合で得られる。ジカルボン酸の例としては1,4-シクロヘキサンジカルボン酸、ブタン二酸、アジピン酸、アゼライン酸、コルク酸、セバシン酸、ドデカン-ジカルボン酸、オクタデカンジカルボン酸、テレフタル酸、ダイマー化された脂肪酸、さらにはイソフタル酸誘導体を挙げることができる。ジアミンの例としてはテトラメチレンジアミン、ヘキサメチレンジアミン、1,10-デカメチレンジアミン、ドデカメチレンジアミン、トリメチルヘキサメチレンジアミン、ビス4-アミノシクロヘキシルメタンBACMの異性体、ビス3-メチル-4-アミノシクロヘキシルメタンBMACMおよび2,2-ビス3-メチル-4-アミノシクロヘキシルプロパンBMACP、パラ-アミノ-ジシクロヘキシルメタンPACM、イソホロンジアミン1PDA、2,6-ビスアミノメチルノルボルナンBAMNおよびピペラジンPipを挙げることができる。下記ブロックであるのが有利である:PA4.12、PA4.14、PA4.18、PA6.10、PA6.12、PA6.14、PA6.18、PA9.12、PA10.10、PA10.12、PA10.14およびPA10.18。ここで、最初の数はジアミンの炭素原子数を示し、第2の数はジカルボン酸の炭素原子数を示す。第2のタイプでは、ポリアミドブロックは一種以上のα、ω-アミノカルボン酸および/または6~12の炭素原子を有するラクタムの4~12の炭素原子を有するジカルボン酸またはジアミンの存在下での縮合で得られる。ラクタムの例としてはカプロラクタム、エナントラクタムおよびラウリルラクタムが挙げられる。α、ω-アミノカルボン酸の例としてはアミノカプロン酸、7-アミノヘプタン酸、11-アミノウンデカン酸および12-アミノドデカン酸が挙げられる。第2のタイプのポリアミドブロックはポリアミド11、ポリアミド12またはポリアミド6であるのが有利である。第3のタイプでは、ポリアミドブロックは少なくとも一種のα、ω-アミノカルボン酸または一つのラクタムと、少なくとも一霜のジアミンと、少なくとも一種のジカルボン酸との縮合で得られる。この場合は、ポリアミドPAブロックは下記1~3:1X個の炭素原子を有する一種以上の直鎖の脂肪族または芳香族ジアミン、2Y個の炭素原子を有する一種以上のジカルボン酸、および、3一種以上のコモノマー{Z}であって、Zの炭素原子を有するラクタムおよびα、ω-アミノカルボン酸およびX1の炭素原子を有する少なくとも一種のジアミンとY1の炭素原子を有する少なくとも一種のジカルボン酸との等モル混合物であって、X1,Y1がX,Yとは異なる等モル混合物の中から選択される一種以上のコモノマー{Z}、の重縮合で調製され、4上記コモノマー{Z}は、ポリアミド先駆体モノマーの全重量に対して50以下、好ましくは20以下、さらに有利には10以下の重量比率で導入され、5ジカルボン酸の中から選択される連鎖制限剤の存在下で行う。連鎖制限剤としてはY個の炭素原子を有するジカルボン酸を用い、一種以上のジアミンの化学量論に対して過剰に導入するのが有利である。この第3のタイプの一変形例では、ポリアミドブロックは6~12個の炭素原子を有する少なくとも2種のα,ω-アミノカルボン酸または少なくとも2種のラクタムまたは一種のラクタムと、炭素原子の数が同じではない一種のアミノカルボン酸とを必要に応じて連鎖制限剤の存在下で縮合して得られる。脂肪族α,ω-アミノカルボン酸の例としてはアミノカプロン酸、7-アミノヘプタン酸、アミノ-11-ウンデカン酸およびアミノ-12-ドデカン酸が挙げられる。ラクタムの例としてはカプロラクタム、エナントラクタムおよびラウリラクタムが挙げられる。脂肪族ジアミンの例としてはヘキサメチレンジアミン、ドデカメチレンジアミンおよびトリメチルヘキサメチレンジアミンが挙げられる。脂環式二酸の例としては1,4-シクロヘキシルジカルボン酸が挙げられる。脂肪族二酸の例としてはブタンジオン酸、アジピン酸、アゼライン酸、スベリン酸、セバシン酸、ドデカンジカルボン酸、ダイマー化脂肪酸このダイマー化脂肪酸はダイマー含有量が少なくとも98であるのが好ましく、水素化されているのが好ましく、UNICHEMA社から商品名PRIPOL登録商標で市販またはHENKEL社から商品名EMPOL登録商標で市販されているおよびα,ω-ポリオキシアルキレン二酸が挙げられる。芳香族二酸の例としてはテレフタルT酸およびイソフタルI酸が挙げられる。脂環式ジアミンの例としてはビス4-アミノシクロヘキシルメタンBACM、ビス3-メチル-4-アミノシクロヘキシルメタンBMACM、2,2-ビス3-メチル-4-アミノシクロヘキシルプロパンBMACPおよびパラ-アミノ-ジシクロヘキシル-メタンPACMの異性体が挙げられる。一般に用いられるその他のジアミンとしてはイソホロンジアミンIPDA、2,6-ビスアミノメチルノルボルナンBAMNおよびピペラジンが挙げられる。第3のタイプのポリアミドブロックの例としては下記が挙げられる:16.6/66.6はアジピン酸と縮合したヘキサメチレンジアミン単位を示し、6はカプロラクタムの縮合で得られる単位を示す26.6/6.10/11/126.6はアジピン酸と縮合したヘキサメチレンジアミンを示し、6.10はセバシン酸と縮合したヘキサメチレンジアミンを示し、11はアミノウンデカン酸の縮合で得られる単位を示し、12はラウリルラクタムの縮合で得られる単位を示す上記ポリマーは1~80重量のポリエーテルブロックと、20~99重量のポリアミドブロック、好ましくは4~80重量のポリエーテルブロックと20~96のポリアミドブロック、より好ましくは30~60重量のポリエーテルブロックと、40~70重量のポリアミドブロックとから成るのが好ましい。ポリエーテルブロックの分子量Mnは100~6000グラム/モル、好ましくは200~3000グラム/モルである。ポリエーテルブロックはアルキレンオキサイド単位から成る。これらの単位は例えばエチレンオキサイド単位、プロピレンオキサイド単位またはテトラヒドロフラン単位トポリテトラメチレングリコール単位になるにすることができる。従って、PEGポリエチレングリコールブロックすなわちエチレンオキサイド単位から成る、PPGポリプロピレングリコールブロックすなわちプロピレンオキサイド単位から成る、PO3Gポリトリメチレングリコールブロックすなわちそれらがポリトリメチレンエーテルグリコール単位から成るこのポリトリメチレンエーテルブロックとのコポリマーは特許文献4に記載されている、および、PTMGブロックすなわちポリテトラヒドロフランともよばれるテトラメチレングリコール単位からなるものを使用することができる。米国特許第6590065号明細書PEBAコポリマーはその鎖中に複数のタイプのポリエーテルを含むことができ、コポリエーテルはブロックまたはランダムコポリエーテルにすることができる。PEBAコポリマーの水蒸気通気性はポリエーテルブロックの量とともに増加し、そのブロックの種類で変化する。良好な通気性を有するPEBAを得るためにはポリエチレングリコールポリエーテルブロックを使用するのが好ましい。ポリエーテルブロックはさらにエトキシ化された第一アミンを有することもできる。その例としては下記式のエトキシ化第一アミンを挙げることができる:ここで、mおよびnは1~20で、xは8~18であるこの化合物はセカCECA社から商品名NORAMOX登録商標およびCLARIANT社から商品名GENAMIN登録商標で市販されている。軟質ポリエーテルブロックはNH2鎖末端を有するポリオキシアルキレンブロックを含むことができ、このブロックはポリエーテルジオールとよばれる脂肪族α,ω-ジヒドロキシル化ポリオキシアルキレンブロックをシアノアセチル化して得ることができる。特に、ジェファミン例えばハンツマンHuntsmann社の製品であるジェファミン登録商標D400、D2000、ED2003、XTJ542および特許文献5~7に記載のものを用いることができる。特開2004‐346274公報特開2004‐352794公報欧州特許第1,482,011号公報ポリエーテルジオールブロックをそのまま用い、カルボキシル末端基を有するポリアミドブロックと共重縮合するか、アミノ化してポリエーテルジアミンに変換し、カルボキシル末端基を有するポリアミドブロックと縮合する。PAブロックとPEブロックとの間にエステル結合を有するPEBAコポリマーの2段階調製の一般的な方法は公知であり、例えば下記特許文献8に記載されている。欧州特許第2,846,332号公報PAブロックとPEブロックとの間にアミド結合を有する本発明のPEBAコポリマーを製造する一般的方法は公知であり、例えば下記特許文献9に記載されている。欧州特許第1,482,011号公報ポリエーテルブロックと、ポリアミド先駆体と、連鎖制限剤の二酸とを混合して、ランダムに分散した単位を含むポリアミドブロックとポリエーテルブロックとを含むポリマーを製造することもできる一段階法。もちろん、本明細書のPEBAはアルケマ社から市販のPEBAX登録商標ポリマー、Evonik登録商標から市販のVestamid登録商標ポリマー、EMS社から市販のGrilamid登録商標、DSM社から市販のKellaflex登録商標ポリマーまたはその他の供給業者からの他の任意のPEBAを意味することは理解できよう。PEBAコポリマーはPA6、PA11、PA12、PA6.12、PA6.6/6、PA10.10および/またはPA6.14からなるPAブロック、好ましくはPA11および/またはPA12ブロックと、PTMG、PPGおよび/またはPO3GからなるPEブロックとを有するのが有利である。主としてPEGから成るPEブロックをベースにしたPEBAは親水性PEBAに分類される。主としてPTMGから成るPEブロックをベースにしたPEBAは疎水性PEBAに分類される。本発明の組成物中で用いられるPEBAは少なくとも一部がバイオ資源原料から得られるのが有利である。出発材料の再生可能原料またはバイオ資源原料とは、バイオ資源炭素または再生可能炭素を含む材料を意味する。すなわち、化石原料由来の材料に対して、再生可能原料から成る材料は14Cを含む。再生可能炭素の含有率またはバイオ資源炭素の含有率はASTM規格D6866ASTMD6866-06およびASTM規格D7026ASTMD7026-04で決定される。例えば、ポリアミド11をベースにしたPEBAは少なくとも一部がバイオ資源原料に由来するので、バイオ資源炭素含有率は少なくとも1であり、これは少なくとも1.2×1014の12C/14C同位体比に対応する。本発明のPEBAは炭素の全重量に対して少なくとも50重量のバイオ資源炭素を含むのが好ましい。これは少なくとも0.6×1012の12C/14C同位体比に対応する。この含有率はさらに高く、特に最大で100であるのが有利であり、これは再生可能原料から得られるPO3G、PTMGおよび/またはPPGを有するPA11ブロックおよびPEブロックを有するPEBAの場合の1.2×1012の12C/14C同位体比に対応する。ポリオキシアルキレンブロックとポリエステルブロックとから成るコポリエーテル-ブロック-エステルを使用できる。ポリエステルブロックはジカルボン酸、例えばイソフタル酸またはテレフタル酸またはバイオ資源由来のジカルボン酸例えばフランジカルボキン酸とグリコール、例えばエチレングリコール、トリメチレングリコール、プロピレングリコールまたはテトラメチレングリコールとの重縮合、エステル化によって得ることができる。ポリエーテルブロックはPEBAに関して上記したものにすることができる。コポリエーテル-ブロック-エステルの例はデュポン社から市販のHytrel登録商標またはDSMから市販のArnitel登録商標等のポリマーである。官能化されたポリオレフィンはオレフィン、例えばエチレンおよびその誘導体の重合で得られる合成の飽和脂肪族ポリマーの主鎖に例えば不飽和カルボン酸、不飽和カルボン酸無水物、ビニルモノマーまたはアクリルモノマーから選択されるモノマーがグラフトされたものである。不飽和カルボン酸の例としはメタアクリル酸、クロトン酸またはケイ皮酸を挙げることができる。不飽和カルボン酸無水物の例としては無水シトラコン酸、無水イタコン酸、無水テトラヒドロフタル酸、無水2-メメチルマレイン酸、無水2,3-ジメチルマレイン酸および無水マレイン酸を挙げることができる。アクリルモノマーの例としはアクリロニトリルまたはアクリル酸エステル、例えばメチルメタアクリレート、n-ブチルメタアクリレート、イソブチルメタアクリレート、2-エチルヘキシルメタアクリレートまたはグリシジルメタアクリレートを挙げることができる。アクリル酸メチルおよびメタクリル酸グリシジルで官能化されたポリオレフィンはアルケマArkema社からLotaderGMA登録商標の名称で市販されている。アクリル酸メチル、アクリル酸ブチルおよび2-エチルヘキシルアクリレートで官能化されたポリオレフィンはアルケマArkema社からLotryl登録商標の名称で市販されている。メチルメタアクリレート、エチルメタアクリレート、ブチルメタアクリレートおよび無水マレイン酸で官能化されたポリオレフィはアルケマArkema社からLotaderMAH登録商標の名称で市販されている。コポリエーテル-ブロック-アミドおよび/またはコポリエーテル-ブロック-エステルおよび/または官能化されたポリオレフィンと澱粉とを組合わせることでポリマー単独から成るフィルムと比較してフィルムの通気性を改良でき、さらに驚くことに、本発明フィルムは湿度によって引き起こされる分解に対して優れた抵抗性を示すということが発見された。澱粉は湿度に曝されると劣化し、急速に分解するということは例えば、下記文献にも記載のように、知られているので、この結果は驚くべきことである。米国特許第US5095054号明細書米国特許公開第US2008/0038496号明細書米国特公開第US2007/0228046号明細書最後の2つの文献では澱粉は有機廃棄物の一時的保管を目的とする生分解性バッグの製造で使われている。特定の理論に拘束されるものではないが、本発明で使われるポリマーは澱粉を湿気に起因する分解から保護し、また、澱粉によってフィルムの蒸気に対する通気性が増加すると本発明者は考える。本発明では任意タイプの澱粉を使うことができ、トウモロコシ、ジャガイモ、小麦、クズまたはエンドウの澱粉にすることができる。澱粉はグラフト基で変成でき、以下の各種の形にすることができる:1生未変成の澱粉:デンプン粒はアミロースおよびアミロペクチンである2つの成分のポリマーの半結晶組織である。アミロースの重合度および比率は澱粉植物の起源によって変化する。2ゼラチン状澱粉:水溶媒質中で澱粉水和物を80°Cの近くに加熱し、膨潤させる。アミロースの一部、それからアミロペクチンの一部が溶液糊になる。懸濁液は粘性になり、澱粉は加水分解が容易になる。3ゲル化澱粉-レトロ化澱粉:水溶液の温度を下げると系はゲル化し、半結晶構造レトロ化に再編成される。この再編成された分子はアミロース、アミロペクチンおよびアミロース/アミロペクチン結晶の混合物の形になる。4非構造化destructuredされた澱粉:アミロースおよびアミロペクチンポリマーが分散した形。天然材料である澱粉を使用し、さらに少なく部分的にバイオ資源起源であるポリアミドおよび/またはポリエーテルブロックを含むPEBAポリマーを使用することで、本発明フィルムの天然材料の量を増やすことができる。本発明組成物を製造するためには、澱粉と一種または複数のポリマーとの混合物を作り、このポリマーの溶融点および澱粉の溶融点より高い温度まで加熱して混合物を溶かす。次いで、混合物を延伸してフィルムに成形する。ポリマーの加熱を澱粉を加熱する段階とは別に行い、溶融したポリマーを澱粉に混合することもできる。澱粉とポリマーの混合物は水の存在下で押出すのが有利である。これは混合物の溶融点を下げ、混合物を低い温度で成形するのを可能にするためである。従って、エネルギが節約でき、ポリマーおよび澱粉が分解するリスクを減らすことができる。加熱または押出温度は200°C以下、好ましくは190°C以下、より好ましくは180°Cにするのが好ましい。フィルムは例えばブロー押出しまたはキャスト押出成形で得ることができる。押出温度は使用するポリマーおよびフィルムの成形方法によって変化する。得られるフィルムはポリマーマトリックス中に澱粉粒子が分散した形をしている。コポリエーテル-ブロック-アミドPEBAと、官能化されたポリオレフィンと、熱可塑性澱粉と各種比率の混合物から耐水性かつ通気性のフィルムを製造した。使用した下記の実施例のコポリエーテル-ブロック-アミドはアルケマArkema社から市販の親水性PEBAのファミリー、特にポリエーテルブロックがポリエチレングリコールであるものである。この例ではPebax登録商標MV3000である。官能化されたポリオレフィンは、アクリレートの含有量が20重量で、MFIが8g/10分190°C/2.16kgであるエチレンとn-アクリル酸メチルとのコポリマーであるLotryl登録商標20MA08である。使用した澱粉はRoquette社から市販の変成デンプンTPS3947である。調製した各種混合物の組成物は[表1]に要約した。これら各種フィルムで測定した通気性の値は[図1]に示した。実施例A~Dで得られた結果は、コポリエーテル-ブロック-アミドと官能化されたポリオレフィンとの混合物から成るフィルムの通気性で、コポリエーテル-ブロック-アミドの百分率が減るほど低下する。実施例Eを実施例Aと比較すると、コポリエーテル-ブロック-アミドの50を澱粉で交換することでフィルムの通気性は少なくとも2倍になることが分かる。さらに、実施例Fを実施例Aと比較すると、40の澱粉と、60のコポリエーテル-ブロック-アミドと官能化ポリオレフィンの混合物とから成るフィルムは単にコポリエーテル-ブロック-アミドだけから成るフィルムより優れた通気性を示すことが分かる。実施例EおよびFの本発明のフィルムは約1050g/m2および525g/m2の通気性を示し、これは要求される値である350g/m2よりはるかに大きい。従って、本発明フィルムは耐水性且つ通気性の屋根-ルーフィング材料フィルムまたは壁の絶縁フィルムとして使うことができる。実施例EおよびFのフィルムは、湿気に露出したが分解は観測されなかった。"